(57)【特許請求の範囲】
【請求項１】
ポリ（アルキレンテレフタレート）樹脂からなるポリエステル樹脂とガラス繊維を含む強化ポリエステル成形組成物において、前記ガラス繊維が二モードの断面積を有し、その一方の小さな直径の繊維の断面積が衝撃強さを改善するために選択されそして他方の大きな直径の繊維の断面積が反りを改善するために選択され、小さな直径の繊維と大きな直径の繊維との直径の比が０．８未満であり、大きな直径の繊維と小さな直径の繊維との重量比が５５／４５乃至９０／１０であり、小さな繊維径を有する繊維の直径は６〜１５μｍである、強化ポリエステル成形組成物。
【請求項２】
ガラス繊維が円形の形状をした断面をしており、前記二モードの断面積が衝撃強さを改善するために選択された小さな繊維径を有する繊維と反りを改善するために選択された大きな繊維径を有する繊維とからなり、
大きな繊維径を有する繊維の直径は１４〜２０μｍであり、
大きな繊維径を有する繊維の直径と小さな繊維径を有する繊維の直径との差は少なくとも２μｍである請求項１記載の強化ポリエステル成形組成物。
【請求項３】
ポリカーボネート樹脂を追加して含む請求項２記載の強化ポリエステル成形組成物。
【請求項４】
ポリ（アルキレンテレフタレート）樹脂がポリ（エチレンテレフタレート）、ポリ（ブチレンテレフタレート）およびこれらの混合物からなる請求項２記載の強化ポリエステル成形組成物。
【請求項５】
ハロゲン化された難燃剤を追加して含む請求項２記載の強化ポリエステル成形組成物。
【請求項６】
１重量％より多く１５重量％までの量で存在するポリカーボネート樹脂を追加して含む請求項３記載の強化ポリエステル成形組成物。
【請求項７】
ガラス繊維は、長さが１／８〜２インチであることを特徴とする請求項１乃至６のいずれかに記載のポリエステル成形組成物。
【請求項８】
流し、洗面器、ドレンパンまたはタブからなる請求項１乃至７のいずれかに記載の強化ポリエステル成形組成物から成形された物品。
【発明の詳細な説明】
【０００１】
発明の分野
本発明はガラス繊維を含むポリエステル成形組成物に係わる。
発明の背景
繊維状ガラスは機械的特性に対する助剤として熱可塑性ポリマー例えば結晶性ポリエステル樹脂と混合される。残念ながら、延性の樹脂においては、ガラスを加えると繊維強化組成物のアイゾット衝撃強さを実質的に低下し、またこのような組成物の二軸衝撃（インスツルメンテッド衝撃（Instrumented impact））エネルギーを実質的に減少する可能性がある。
【０００２】
結晶性ポリマーあるいは１種あるいはそれ以上の結晶性ポリマーを含有するポリマーブレンドをガラス繊維と組み合わせると射出成形後に反りを生ずる傾向がある物質をもたらす。典型的には反りの程度は射出速度を低くしそして冷却時間を長くすることにより減少することができるが、しかし一般にこうすると射出成形のサイクル時間が増加して、部品あたりのコストが比較的に高くなる。反りを減少するその他の技術は、以下の、タルクを含有する強化ポリエステル組成物に関わるKochanowski 等に対する米国特許4,460,731 、ポリエステルにポリフェニレンスルフィドを添加することに関わるCohen に対する米国特許4,140,671 、ポリエステル成形組成物にタルクおよびシリカを添加することに関わるPhippsに対する米国特許4,140,669 および雲母およびゴムで改質されたポリエステル組成物に関わるHeppに対する米国特許4,393,153 に発表されている。Plastics Engineering, 1993年5 月，33頁に”ガラス繊維を含む熱可塑性樹脂における反りの減少（Reducing Warp in Thermoplastics with Glass Fibers）”が記載されている。
【０００３】
米国特許5,441,997 にはセラミック様の品質を有し、比較的薄い断面に成形でき、そして高い衝撃強さを有するポリエステル組成物が記載されている。この組成物は硫酸バリウム、硫酸ストロンチウム、酸化ジルコニウムおよび硫酸亜鉛からなる群から選ばれる無機充填材を有するポリブチレンテレフタレートおよび／またはポリエチレンテレフタレートおよび芳香族ポリカーボネートに指向されている。所望によりスチレンゴム耐衝撃性改良剤並びに繊維状ガラス強化用充填剤がこの組成物に対する添加剤として記載されている。これらの組成物はセラミック様の品質が望まれる用途に適しているが、減少した反りおよび異なる特性のバランスを有する射出成形用の組成物が望まれている。充填されたポリエステル組成物を記載しているその他の米国特許には5,149,734;4,043,971が含まれる。
【０００４】
ここに良好な衝撃強さ、低い反り、良好な実用的強靭性および合理的なコストを含めた組合せ特性に更に向上をもたらすことが望まれている。
発明の要約
本発明の成形された組成物は改善された衝撃強さと共に減少された反りの望ましい特性を有する。
【０００５】
本発明によれば、強化ポリエステル成形組成物はポリエステル樹脂とガラス繊維を含み、そしてガラス繊維は二モードの断面積を有し、その比較的に小さい断面積が衝撃強さを改善するために選択され一方比較的に大きい断面積が反りを改善するために選択される。
好適な実施の態様によれば、本発明のポリエステル成形組成物は、全組成物の重量に基づいて、（ａ）ポリエステル樹脂２０−５０重量％、（ｂ）鉱物質充填剤１０−５０重量％および（ｃ）ガラス繊維５−４０重量％含み、そして上述した二モード分布が比較的に小さい繊維径と比較的に大きい繊維径との間に少なくとも約２ミクロン、好ましくは３ミクロンの差を有する。
【０００６】
好適な実施の態様の記述
本発明の実施に使用されるガラス繊維は典型的にはフィラメントおよびガラスストランドの形態である。ストランドは多くのフィラメントをストランドと呼ばれるものに束ねることにより作られる。使用されるガラス繊維がチョップドフィラメントあるいはガラスストランドの形態である場合には代表的には１／４インチ長以下である。
【０００７】
本発明の原則に従えば、ガラス繊維は二モードの断面を有する。断面積は繊維の軸方向に対して垂直の平面で測定される。丸い形の繊維に対しては、断面は円形をしていて断面積は繊維の直径に比例している。他の断面形態を使用しうることが考えられる。このような場合に、丸くない形の繊維断面が使用される場合には、直径と等価な測定を使用すべきである。
【０００８】
繊維の直径に基づけば、比較的に小さい直径の繊維は衝撃強さを改善するために選択され、他方比較的に大きな直径の繊維は反りを減少するために選択される。比較的直径の小さな繊維と比較的直径の大きな繊維との直径の比は好ましくは約０．８未満である。例示すると、比較的直径の小さな繊維の直径の分布が６ミクロンであり、比較的直径の大きな繊維の直径の分布が１４ミクロンだとすると、比較的直径の小さな繊維と比較的直径の大きな繊維との直径の比は６／１４即ち０．４３である。組成物中に存在する比較的直径の大きな繊維と比較的直径の小さな繊維との好ましい重量比は４５／５５乃至９０／１０、より好ましくは５５／４５乃至８０／２０である。
【０００９】
多くの充填されたポリエステル含有複合物においては、ガラス繊維は弾性率および衝撃強さを改善する成分の一つとして使用されている。直径の大きさの異なるガラス繊維材料を使用すると物性の異なる改善をもたらす傾向がある。例えば、材料中に専ら直径の比較的に小さな１０μｍを使用すると、得られる生成物は専ら１４μｍの直径のガラス繊維を含んだ材料よりも、同じ弾性率でのノッチ無しアイゾット衝撃強さがより高くなる。
【００１０】
これは、１０μｍの直径のガラス繊維に対する方が単位体積あたりの表面積がより大きくなるので、応力の移送に利用できるガラス繊維−ポリマー界面がより大きくなり、その結果衝撃時にエネルギーを吸収する能力が改善されるものと理論づけることができよう。別の理論によれば、１４μｍのガラス繊維の状況の場合に比べて、１０μｍの直径の場合にはガラス繊維の量がより大きくなるので、重複する応力集中領域の発生が増加して、局部的に発生するエネルギー吸収性の変形機構の数が多くなるためである。
【００１１】
他方、材料中に１０μｍの直径のガラス繊維を専ら使用すると、得られる材料は、材料に専ら１４μｍのガラス繊維が含まれる状況に比べて、射出成形後により大きな程度の反りを示す。
ここに、二モードの繊維を使用して、１０μｍの直径を衝撃抵抗に対する比較的に小さな直径とし、１４μｍの直径を向上した反りに対する比較的に大きな直径とすると、いずれかの直径分布のみを専ら使用した材料に比べて、反り／衝撃強さのバランスにおいて予想外の殆ど段階的な改善が得られる。
【００１２】
こうした二モード繊維の組合せは材料に対して高い衝撃強さと低い反りの好都合な組合せをもたらす。比較的に小さな直径が約１０μｍのガラス繊維であり、比較的に大きな直径が約１４μｍのガラス繊維である上記の場合、反りを減少する比較的に大きな直径の繊維と強度を高める比較的に小さな直径の繊維との好ましい重量比は約４５／５５乃至９０／１０である。
【００１３】
記述した挙動に対する例示は図１および図２の形で与えられている。これら２つの図にグラフで示されているデータは以下の表１に与えられている。
本発明の実施においては、チョップドガラスストランドは最初に樹脂とブレンドされてから、次いで押出機に供給され、それから押出物をペレットに切断してもいいし、あるいはこれらの材料を別々に押出機の供給ホッパーに供給してもよい。一般に、本発明の実施においてここに示す組成物のペレットを調製するためには、押出機は約４５０°Ｆ至約５５０°Ｆの温度に維持される。こうして押出物を切断するときに調製されるペレットは１／４インチ長以下でよい。既述したように、このようなブレンドはポリエステル樹脂を含むブレンド組成物中に微細に分割され均一に分散されたガラス繊維を含んでいる。押出機バレル中でチョップドガラスストランドに剪断作用が働く結果、分散されたガラス繊維の長さが減少される。更に、組成物中に存在するガラスの量は熱可塑性樹脂ブレンド組成物の合計重量に基づいて約５乃至約５０重量％の範囲であり、好ましくは１０−３０重量％の範囲でありうる。
【００１４】
典型的には、ガラスと樹脂との間の接着を改善するためにフィラメントあるいはストランドはコーティング剤で処理される。このコーティングは通常のガラスコーティング材料：ポリウレタン樹脂、ポリアクリレート樹脂、ポリエステル樹脂、ポリエポキシド樹脂および官能性シラン、特にエポキシまたはアミン官能性アルコキシシラン等を含むことができる。コーティング剤の使用量は一般にガラスフィラメントを連続したストランドに結合するのに十分な量である。一般に、この量はガラスフィラメントの重量に基づいて約１．０重量％でよい。
【００１５】
フィラメント状のガラスは多くの製造業者から入手される。究極的に電気的用途に使用される組成物に対しては、比較的にナトリウムを含まない石灰−アルミニウム硼珪酸ガラスからなる繊維状ガラスフィラメントを使用することが好ましい。これは”Ｅ”ガラスとして知られている。しかし、本発明の実施にはその他のガラス組成物も有用であり、このような全てのガラスが本発明の範囲内にあるものと考えられる。フィラメントは標準の方法、例えば蒸気吹付法または空気吹付法、火炎吹付法および機械的引延法によって製造される。プラスチックの強化に好適なフィラメントは機械的引延法で製造される。
【００１６】
本発明の成形組成物を調製する際には、約１／８乃至約２インチ長のチョップドストランドの形態のフィラメント状ガラスを使用するのが便宜である。他方、組成物から成形された物品においては、配合中にかなりの破砕が起こるために更に短い長さに遭遇することになろう。
ポリエステルは次式の構造単位を含むものを包含する。
【００１７】
0004104734.tif 000002
ここに、各Ｒ1 は個々に２価の脂肪族、脂環式または芳香族炭化水素あるいはポリオキシアルキレン基あるいはこれらの混合物であり、そして各Ａ1 は個々に２価の脂肪族、脂環式または芳香族基あるいはこれらの混合物である。上記の式の構造を含んだ適当なポリエステルの例はポリ（アルキレンジカルボキシレート）、液晶ポリエステルおよびポリエステルコポリマーである。また、分岐剤例えば３個以上のヒドロキシル基を有するグリコールあるいは三官能性または多官能性カルボン酸を導入された分岐ポリエステルを使用することも可能である。更にまた、組成物の究極の最終用途に応じて、ポリエステル上に酸およびヒドロキシル末端基を種々の濃度で含むことも時により望ましい。
【００１８】
Ｒ1 基は例えばＣ2-10のアルキレン基、Ｃ6-12の脂環式基、Ｃ6-20の芳香族基またはアルキレン基が約２−６そして最も頻繁には２または４個の炭素原子を含有するポリオキシアルキレン基であることができる。上記式中のＡ1 基は最も頻繁にはｐ−またはｍ−フェニレン、環式脂肪族またはこれらの混合物である。この類のポリエステルにはポリ（アルキレンテレフタレート）が含まれる。このようなポリエステルは次なる米国特許に例示されているように当業界に知られている。米国特許2,465,319; 2,720,502; 2,727,881; 2,822,348; 3,047,539; 3,671,487; 3,953,394; 4,128,526。
【００１９】
脱カルボキシル化された残基Ａ1 によって表される芳香族ジカルボン酸の例はイソフタル酸またはテレフタル酸、１，２−ジ（ｐ−カルボキシフェニル）エタン、４，４′−ジカルボキシジフェニルエーテル、４，４′−ビス安息香酸およびこれらの混合物である。また、１，４−、１，５−または２，６−ナフタレンジカルボン酸のような縮合環を含有する酸も存在させることができる。好ましいジカルボン酸はテレフタル酸、イソフタル酸、ナフタレンジカルボン酸、シクロヘキサンジカルボン酸またはこれらの混合物である。
【００２０】
最も好ましいポリエステルはポリ（エチレンテレフタレート）（”ＰＥＴ”）、ポリ（１，４−ブチレンテレフタレート）（”ＰＢＴ”）、 ポリ（エチレンナフタノエート）（”ＰＥＮ”）、ポリ（ブチレンナフタノエート）（”ＰＢＮ”）およびポリ（プロピレンテレフタレート）（”ＰＰＴ”）並びにこれらの混合物である。ポリエステルの好ましいブレンドにはＰＢＴおよびＰＥＴを混入したブレンドが含まれる。
【００２１】
同じくここで考えられているのは上記ポリエステルにおいて、コポリエステルを形成するために脂肪族酸および／または脂肪族ポリオールから誘導された単位を少量例えば約０．５乃至約５重量％含んだものである。脂肪族ポリオールにはポリ（エチレングリコール）またはポリ（ブチレングリコール）のようなグリコールが含まれる。このようなポリエステルは例えば米国特許2,465,319; 3,047,539の教示に従って製造できる。
【００２２】
本発明に使用される好ましいポリ（１，４−ブチレンテレフタレート）樹脂は、少なくともその７０モル％、好ましくは少なくとも８０モル％がテトラメチレングリコールからなるグリコール成分と、少なくともその７０モル％、好ましくは少なくとも８０モル％がテレフタル酸またはそのポリエステル形成性の誘導体からなる酸またはエステル成分とを重合して得られるものである。
【００２３】
本発明の一実施の態様によれば、ポリエステルはポリカーボネート樹脂とブレンドできる。本発明のブレンドの調製に有用なポリカーボネート樹脂は一般に芳香族ポリカーボネート樹脂である。
典型的にはこれらのポリカーボネート樹脂は２価フェノールをホスゲン、ハロホーメートまたは炭酸エステルのようなカーボネート前駆体と反応させることにより調製される。一般的に述べれば、このようなカーボネートポリマーは次式の反復構造単位を有するものとして代表づけることができる。
【００２４】
0004104734.tif 000003
ここに、Ａはこのポリマー生成反応に使用された２価フェノールの２価の芳香族基である。このような芳香族カーボネートポリマーを与えるために使用できる２価フェノールはそれぞれ芳香族核の炭素原子に直接結合されている２つのヒドロキシ基を官能基として含有する単核または多核芳香族化合物である。代表的な二価フェノールは：２，２−ビス（４−ヒドロキシフェニル）プロパン、ヒドロキノン、レゾルシノール、２，２−ビス（４−ヒドロキシフェニル）ペンタン、２，４′−（ジヒドロキシジフェニル）メタン、ビス（２−ヒドロキシフェニル）メタン、ビス（４−ヒドロキシフェニル）メタン、１，１−ビス（４−ヒドロキシフェニル）−３，３，５−トリメチルシクロヘキサン、フルオレノンビスフェノール、１，１−ビス（４−ヒドロキシフェニル）エタン、３，３−ビス（４−ヒドロキシフェニル）ペンタン、２，２′−ジヒドロキシジフェニル、２，６−ジヒドロキシナフタレン、ビス（４−ヒドロキシフェニル）スルホン、ビス（３，５−ジエチル−４−ヒドロキシフェニル）スルホン、２，２−ビス（３，５−ジブロモ−４−ヒドロキシフェニル）プロパン、２，２−ビス（３，５−ジメチル−４−ヒドロキシフェニル）プロパン、２，４′−ジヒドロキシジフェニルスルホン、５′−クロロ−２，４′−ジヒドロキシジフェニルスルホン、４，４′−ジヒドロキシジフェニルエーテル、４，４′−ジヒドロキシ−３，３′−ジクロロジフェニルエーテル等である。
【００２５】
同様に上記のポリカーボネートの調製に使用するのに適したその他の二価フェノール類は米国特許2,999,835; 3,038,365; 3,334,154; 4,131,575に開示されている。
このような芳香族ポリカーボネートは、例えば上述したように、上記に引用した文献および米国特許4,123,436 に示されている方法に従って二価フェノールをホスゲンのようなカーボネート前駆体と反応させることにより、あるいは米国特許3,153,008 に開示されているようなエステル交換法によって、並びに当業者に知られたその他の方法による如く、既知の方法によって製造することができる。
【００２６】
本発明のポリカーボネート混合物の調製に使用するのにホモポリマーよりもむしろカーボネートコポリマーまたはインターポリマーが所望される場合には、２種以上の異なる二価フェノールを使用したり、あるいは二価フェノールとグリコール、ヒドロキシまたは酸で終端されたポリエステル、または二塩基酸またはヒドロキシ酸と共重合させることも可能である。ポリアリーレートおよびポリエステルカーボネート樹脂あるいはこれらのブレンドも使用できる。米国特許4,001,184 に記載されているような分岐ポリカーボネートも有用である。また、線条ポリカーボネートと分岐ポリカーボネートのブレンドも使用できる。更に、芳香族ポリカーボネートを与えるのに本発明の実施では上記の物質の任意のブレンドを使用してもよい。
【００２７】
しかし、いずれにしても、本発明における実施に使用するのに好ましい芳香族ポリカーボネートはホモポリマー例えば、２，２−ビス（４−ヒドロキシフェニル）プロパン（ビスフェノール−Ａ）とホスゲンとから誘導され、General Electric CompanyからLEXAN という登録商標名で市販されているホモポリマーである。
【００２８】
分岐ポリカーボネートは重合中に分岐剤を加えることによって調製できる。こうした分岐剤は周知であり、ヒドロキシル、カルボキシル、カルボン酸無水物、ハロホルミルおよびこれらの混合物でよい官能基を少なくとも３個含有する多官能性有機化合物からなることができる。これら分岐剤の特定の例にはトリメリト酸、トリメリト酸無水物、トリメリト酸トリクロリド、トリス−ｐ−ヒドロキシフェニルエタン、イサチン−ビス−フェノール、トリス−フェノール  ＴＣ（１，３，５−トリス（（ｐ−ヒドロキシフェニル）イソプロピル）ベンゼン）、トリリス−フェノール  ＰＡ（４（４（１，１−ビス（ｐ−ヒドロキシフェニル）−エチル）α，α−ジメチルベンジル）フェノール）、４−クロロホルミルフタル酸無水物、トリメシン酸およびベンゾフェノンテトラカルボン酸が含まれる。分岐剤は約０．０５−２．０重量％のレベルで加えることができる。分岐剤および分岐ポリカーボネートの製造法は米国特許3,635,895; 4,001,184; 4,204,047 に記載されている。
【００２９】
あらゆるタイプのポリカーボネート末端基が本発明の範囲内にあるものと考えられる。
他の望ましい特性を付与するために、相容性の鉱物質充填剤が利用できる。典型的には、鉱物質充填剤は５乃至約７０重量％、好ましくは２０乃至５０重量％存在する。代表的な鉱物質充填剤にはアルミナ、非晶質シリカ、無水珪酸アルミニウム、長石、タルク、ミルドガラス、フェノール樹脂、ガラスマイクロスフェアー、二酸化チタンのような金属酸化物、硫化亜鉛、粉砕石英、水和珪酸アルミニウムのような粘土、等が含まれる。セラミック様の外観および感触を得るために代表的な鉱物質充填剤には金属硫酸塩並びにその水和物が含まれる。好ましい金属硫酸塩は周期律表第ＩＡおよびIIＡ族金属の硫酸塩であり、特にバリウム、カルシウムおよびマグネシウムの硫酸塩が好ましい。
【００３０】
毒性がなくそして希薄な酸に不溶な硫酸バリウムが特に好ましい。硫酸バリウムは天然産のバライトの形態でも、あるいは周知の合成技術を使用して合成的に誘導された硫酸バリウムとしてでもよい。その粒度は０．５−５０ミクロン、好ましくは１−１５ミクロンの範囲、そして最も好ましくは８ミクロンでよい。
ポリエステル樹脂が鉱物質充填剤と共に存在させて芳香族ポリカーボネート樹脂を含むときには、ポリカーボネートは好ましくは物質の合計重量に基づいて０重量％より多く約１５重量％までのレベルで存在する。鉱物質充填剤が存在しない場合には、好ましい組成物はポリエステル樹脂および熱可塑性樹脂組成物の合計重量に基づいて５−５０重量％のポリカーボネートを含む。
【００３１】
追加の成分には調合組成物の重量に基づいて約５０重量％までの量のその他の熱可塑性樹脂を含むことができる。使用できるこのような他の適当な熱可塑性樹脂には、ポリアミド、アクリルおよびメタクリルポリマーまたはコポリマー、エポキシ樹脂、ポリエーテルイミド、ポリフェニレンオキシドおよびポリフェニレンオキシドとスチレン樹脂とのブレンドのようなフェニレンオキシドに基づく樹脂、ポリアリールエーテル、ポリフェニレンスルフィド、ポリエーテルケトン、脂肪族ポリケトン、ポリスルホン、および規則的に整列された芳香族コポリマー特に液晶ポリマーが含まれる。
【００３２】
このような追加の樹脂組成物にはポリエステルおよびポリエステルブレンドに有用な既知の耐衝撃性改良剤のいずかを効果的な量で含むことができる。これらは組成物にそれら自体であるいは前述した芳香族ポリカーボネートと組み合わせて添加することができる。好ましい耐衝撃性改良剤は一般には共役ジエンまたはアクリレートエラストマー単独あるいはこれらにビニル芳香族化合物を共重合したものにアクリルまたはメタクリルをグラフトしたポリマーからなっている。特に好ましいグラフトポリマーはRohm & Haas から市販されているタイプのコア−シェルポリマー、例えばAcryloid EXL2691およびAcryloid EXL3330である。一般的に、これらの耐衝撃性改良剤はブタジエンあるいはブタジエンとビニル芳香族化合物、アクリレートまたはメタクリレートのようなアルキルアクリレートエステルとの組合せから誘導された単位を含有する。前述の耐衝撃性改良剤はFromuth 等の米国特許4,180,494; Owensの米国特許3,808,181; Farnham 等の米国特許4,096,202; Cohen 等の米国特許4,260,693 に開示されていると思われる。
【００３３】
別の好ましい耐衝撃性改良剤は米国特許4,292,233 に開示されているタイプのものである。これらの耐衝撃性改良剤は一般に比較的に高含有分の部分的に架橋されたブタジエンポリマーグラフトベースの上にアクリロニトリルとスチレンがグラフトされてなっている。
低い量で、典型的には全組成物の５重量％未満の量で使用されるその他の成分には安定剤、潤滑剤、着色剤、可塑剤、造核剤、酸化防止剤およびＵＶ吸収剤が含まれる。しかしこれらの成分は成形される樹脂の所望される特性に有害な影響を与えないように選択されるべきである。
【００３４】
ポリエステルとポリカーボネート樹脂を含有する熱可塑性樹脂組成物においては、安定剤物質を使用することが好ましい。典型的には、このような安定剤は０．０１−１０重量％、好ましくは０．０５−２重量％のレベルで使用される。好ましいこのような安定剤には効果的な量の、酸性燐酸塩；少なくとも１つの水素またはアルキル基を有する酸性、アルキル、アリールまたは混成ホスファイト、周期律表第ＩＢまたはIIＢ族金属の燐酸塩；燐オクソ酸；酸性ピロ燐酸金属塩；またはこれらの混合物が含まれる。安定剤として使用する特定の化合物の適性および安定剤としてどのくらいの量を使用すべきかの決定はポリエステル成分とポリカーボネートとの混合物を、特定の化合物を加えあるいは加えずに、調製してから、溶融粘度、色安定性あるいはインターポリマーの形成に対する効果を測定することにより容易に決定することができる。酸性燐酸塩には燐酸ナトリウム二水素塩、燐酸モノ亜鉛塩、燐酸カリウム水素塩、燐酸カルシウム水素塩等が含まれる。ホスファイトは次式からなることができる。
【００３５】
0004104734.tif 000004
ここに、Ｒ1 、Ｒ2 およびＲ3 は水素、アルキルおよびアリールからなる群から個々に選ばれ、但しＲ1 、Ｒ2 およびＲ3 の少なくとも１つは水素またはアルキルである。
【００３６】
周期律表第ＩＢまたはIIＢ族金属の燐酸塩には燐酸亜鉛、燐酸銅等が含まれる。燐オクソ酸には亜燐酸、燐酸、ポリ燐酸あるいは次亜燐酸が含まれる。
ポリ酸性ピロ燐酸塩は次式からなることができる。
ＭzxＨyＰnＯ3n+1
ここに、Ｍは金属であり、ｘは１−１２の範囲の数であり、ｙは１−１２の範囲の数であり、ｎは２−１０の数であり、ｚは１−５の数であり、そして（ｘｚ）＋ｙはｎ＋２に等しい。
【００３７】
これらの化合物にはＮａ3ＨＰ2Ｏ7 ；Ｋ2Ｈ2Ｐ2Ｏ7；ＫＮａＨ2Ｐ2Ｏ7 ；およびＮａ2Ｈ2Ｐ2Ｏ7 が含まれる。ポリ酸性ピロ燐酸塩の粒度は７５ミクロン未満、好ましくは５０ミクロン未満、そして最も好ましくは２０ミクロン未満であるべきである。
難燃添加剤はポリエステル樹脂の燃焼性を好ましくはＵＬ９４のＶ−Ｏ等級に減少するのに少なくとも十分な量で存在すべきである。この量は樹脂の性質および添加剤の効率に伴って変動する。しかし、一般にはこの添加剤の量は樹脂の重量に基づいて２−２０重量％となろう。その好ましい範囲は約５−１５％となろう。
【００３８】
代表的には、ハロゲン化された芳香族難燃剤にはテトラブロモビスフェノールＡポリカーボネートオリゴマー、ポリブロモフェニルエーテル、臭素化ポリスチレン、臭素化ＢＰＡポリエポキシド、臭素化イミド、臭素化ポリカーボネート、ポリ（ハロアリールアクリレート）、ポリ（ハロアリールメタクリレート）、またはこれらの混合物が含まれる。ポリ（ハロアリールアクリレート）が好ましく、最も好ましいのはポリ（ペンタブロモベンジルアクリレート）である。ＰＢＢ−ＰＡはある時期から知られており、多くの合成樹脂に有用な価値のある難燃剤物質である。ＰＢＢ−ＰＡはペンタブロモベンジルアクリレートエステル（ＰＢＢ−ＭＡ）の重合によって調製される。ＰＢＢ−ＰＡポリマー難燃剤物質は加工処理の間に合成樹脂中に混合されて難燃特性を付与する。
【００３９】
他の適当な難燃剤の例はポリジブロモスチレンおよびポリトリブロモスチレンのような臭素化ポリスチレン、デカブロモビフェニルエタン、テトラブロモビフェニル、臭素化α，ω−アルキレン−ビス−フタルイミド例えばＮ，Ｎ′−エチレン−ビス−テトラブロモフタルイミド、オリゴマー状の臭素化カーボネート特にテトラブロモビスフェノールＡから誘導されて所望ならばフェノキシ基または臭素化フェノキシ基で末端キャップされたカーボネート、あるいは臭素化エポキシ樹脂である。その他の芳香族カーボネート難燃剤はHeppの米国特許4,636,544 に示されている。
【００４０】
難燃剤は典型的には相乗剤特に無機アンチモン化合物と共に使用される。このような化合物は広く入手でき、また既知の方法によって製造できる。代表的な無機相乗剤化合物にはＳｂ2Ｏ5；ＳｂＳ3 ；等が含まれる。特に好ましいのは三酸化アンチモン（Ｓｂ2Ｏ3）である。酸化アンチモンのような相乗剤は典型的には最終組成物中の樹脂の重量に基づいて約０．５−１５、より好ましくは１−６重量％の量使用される。
【００４１】
同じくまた、最終組成物には難燃性熱可塑性樹脂の滴下を減少するために使用されるポリテトラフルオロエチレン（ＰＴＦＥ）タイプの樹脂またはコポリマーを含むことができる。
本発明の組成物は射出成形に適当になるような成形処理範囲を示すのが好ましい。好ましい溶融粘度はTinius Olsonメルトインデクサーを使用して、２６６℃および０．０８２５インチのオリフィスで測定して（ASTM法D-1238）約１，０００乃至約１０，０００ポイズ、好ましくは約４，０００乃至約９，０００ポイズである。
【００４２】
本発明の組成物は射出成形、押出、圧縮成形または吹込成形によって物品を調製あるいは成形するのに有用であり、ここに記載したような繊維状ガラスを使用することにより物品の強度が増強される。
実施例
本発明の実施例は以下に掲げられている種々の表に与えられている。表１では、９つの異なる複合物の組成がその物理的特性と共に与えられており、本発明の実施例１、２、３および４は、比較例Ａ、Ｂ、Ｃ、ＤおよびＥに比較して測定すると、同じ溶融粘度、曲げ弾性率および引張伸びにおいて、低い反りと高い衝撃強さのより優れたバランスを示している。
【００４３】
表２にも同様な挙動が見られ、表２には３０重量％のガラス繊維と結晶質ポリマーに基づくブレンドの組成並びに特性が示されている。ここで１０重量％の１０μｍガラス繊維および２０重量％の１４μｍガラス繊維を使用すると（実施例５）殆ど一定の機械的特性において反りが顕著に減少される。比較例Ｅ、ＧおよびＨは高い反りおよび／または低い衝撃強さを示している。それ故に、表１および２からの結果を比較すると、本発明が鉱物質で充填されたおよび鉱物質で充填されていないポリマーまたはポリマーブレンドの両方を網羅しているとの結論が引き出される。
【００４４】
表３の３０％のガラスを充填された難燃性ポリエステルでは、比較的に大きな直径と比較的に小さな直径との比が２：１の実施例６は比較例Ｉ、ＪおよびＫに比べて改善された結果を示している。表４の実施例７はＰＢＴ／ＰＥＴ／ＰＣブレンドにおいて比較例Ｌ、ＭおよびＮと比較して同様に改善された結果を例示している。
【００４５】
表５には１５μｍガラス繊維と２０μｍガラス繊維の組合せに対する結果が示されている。前述の実施例の場合と同様に、表５の実施例８は鉱物質で充填されたＰＢＴ／ＰＥＴ／ＰＣブレンドにおいて比較例Ｍ、ＮおよびＯと比較して同様に改善された結果を例示している。
以下の表に示される調合組成物は予め配合されてからWerner Pfleiderer Extruderにより約２５０−２６０℃のダイヘッド温度で押し出された。押出物はペレットに処理する前に水浴を通して冷却された。試験用の部品はVan Dorn成形機械により約２５０−２６０℃の設定温度で射出成形した。樹脂は射出成形に先だって強制空気循環オーブン内で１２０℃において３−４時間乾燥した。
【００４６】
以下の表に示される特性は以下の手順によって測定した。
反り：反りは直径４．０００″および厚さ０．０６２″の丸い形の小板を使用して測定する。小板は２００±２°Ｆで１時間オーブンで時効処理する。この熱い小板を平坦な表面上に置いて冷却する。小板の冷却に最小で２時間許容する。小板の反りが最大の位置で反りを測定する。この位置は小板の異なる箇所で小板の縁部を押しつけて見つける。反りは平坦な表面から小板の底部の縁部までを定規を使って測定してミリメートル（ｍｍ）で表す。典型的には、５つの小板の測定値の平均を報告する。
【００４７】
ノッチ付きアイゾット：この試験法はASTM D256 法に基づいている。この場合には、Izod Method E を使用してノッチの付いていない試験片を試験することによりノッチ無し衝撃強さを得る。この試験の結果は試験片の幅の単位あたりに吸収されるエネルギーとして報告され、フィート×ポンド／インチ（ft.lbs./in.）で表す。典型的には最終的な試験結果は５つの試験棒の試験結果の平均として計算する。
【００４８】
二軸衝撃試験：この試験法はASTM D3763法に基づいており、Dynatap 衝撃試験機で行う。この試験法は物質が多軸変形条件下で如何に挙動するかについての情報を提供する。加えられる変形は高速の衝撃穴あけである。このタイプの試験機械の供給者の例はDynatap である。この結果として報告されるのはいわゆる吸収された全エネルギー（ＴＥ）であり、これはフィート×ポンド（ft.lbs.） として表される。最終的な試験結果は典型的には１０個の試験小板の試験結果の平均として計算される。
【００４９】
溶融粘度：この試験法はASTM D1238法に基づいている。使用した装置は自動タイマーの装備された押出可塑度計である。この装置の代表例はTinius Olson MP 987 であろう。試験前に、試料を１５０℃で１時間乾燥する。試験条件は溶融温度２６６℃、全負荷５，０００グラム、オリフィス直径０．０８２５インチ、および滞留時間５分である。試験結果はポイズ単位で表す。
【００５０】
曲げ弾性率：この試験法はASTM D790 法に基づいている。典型的な試験棒の寸法は１／８インチ×１／２インチ×２1/2 インチである。最終的な試験結果は５つの試験棒の試験結果の平均として計算される。この試験は簡単に支持されたビーム上に中心負荷を使う３点負荷装置を使用する。このタイプの試験を行うように設計された計器の製造業者の代表的な例はInstronとZwickである。曲げ弾性率は弾性限界内での応力とこれに対応する歪みとの比であり、ポンド／平方インチ（psi ）で表される。
【００５１】
引張強さ：この試験法はASTM D638 法に基づく。この試験法には標準のダンベル形の形態をした試験棒が使われる。最終的な試験結果は５つの試験棒の試験結果の平均として計算される。引張強さは試験で観察された最大負荷を試験標本の当初の最小断面積で割って計算される。結果はポンド／平方インチ（psi ）で表される。このタイプの試験を行うように設計された計器の製造業者の代表的な例はInstronとZwickである。
【００５２】
表中に示された成分は以下の通りである。
１）Irganox 1010：Ciba-Gigy からの酸化防止剤であるテトラキス（メチレン−３（３′，５′−ジ第三ブチル−４−ヒドロキシフェニル）プロピオネート）メタン。
２）PE-18 ：ペンタエリトリットテトラステアレート。
３）Tinuvin 234 ：ＵＶ吸収剤である置換されたヒドロキシフェニルベンゾトリアゾール。
４）PTFE：ポリテトラフルオロエチレン。
５）EVA ：エチレン−酢酸ビニル。
６）SAN ：スチレン−アクリロニトリル。
７）Irganox 1076：Ciba-Gigy からのヒンダードフェノール系酸化防止剤。
８）PC：ポリカーボネート。
９）FR-25 ：Great Lakes Chemicalからの臭素化ポリカーボネート。
【００５３】
0004104734.tif 000005
【００５４】
0004104734.tif 000006
0004104734.tif 000007
0004104734.tif 000008
【００５５】
0004104734.tif 000009
0004104734.tif 000010
表６および７には更に比較のために例が示されている。表６に示されたブレンドはガラス繊維を充填された非晶質ポリマーに基づいている。これらのブレンドは反りを示さないので、そのため直径の異なるタイプのガラス繊維を混合しても反りに更に影響を及ぼすことはない。
【００５６】
表７はこの点を更に補足的に確認するものである。同様にして、鉱物質充填剤とガラス繊維とを充填された非晶質ポリマーは本発明の挙動を示さない。
結論として、表１乃至７からの結果は本発明が少なくとも１種の結晶質ポリマーを含有しており、鉱物質充填剤を追加して含むかまたは含まない、ガラス繊維で充填された結晶質ポリマーまたはポリマーブレンドに適用されることを示している。
【図面の簡単な説明】
【図１】全ガラス装填量１５重量％における１０ミクロンおよび１４ミクロンの直径のガラス繊維の百分率に対する反りの関係を表したグラフ。
【図２】全ガラス装填量１５重量％における１０ミクロンおよび１４ミクロンの直径のガラス繊維の百分率に対する二軸衝撃の関係を表したグラフ。
【図１】
0004104734.tif 000011
【図２】
0004104734.tif 000012